FR 2737338 A1 19970131 FR 9509032 A 19950726 Tôle d'acier électrique revêtue utilisée dans la fabrication de circuits magnétiques. La présente invention concerne une tôle d'acier électrique revêtue utilisée dans la fabrication de circuits magnétiques et ayant une découpabilité améliorée, la tôle contenant dans sa composition pondérale moins de 6,5% de silicium et moins de 3% d'aluminium. Il existe des tôles d'acier électrique revêtues d'un isolant sur une ou deux de leurs faces. Ces tôles sont utilisées dans la fabrication notamment de circuits magnétiques, circuits composés d'un empilement d'éléments identiques découpés dans la tôle et superposés pour former des noyaux de circuits électromagnétiques. Le revêtement assure une isolation électrique entre les différents éléments empilés pour réduire les courants de Foucault et les pertes magnétiques dans les noyaux des circuits. Les revêtements isolants sont réalisés à partir de vernis classés d'après la norme ASTM-A-345-90 en plusieurs catégories dont: - les vernis de classe C3 qui correspondent à des vernis purement organiques, de type résines polyester, époxy, phénolique, acrylique, seules ou associées, assurant une bonne isolation électrique du revêtement et améliorant la découpabilité de la tôle qui en est revêtue en comparaison avec une tôle nue. L'amélioration de la découpabilité du revêtement entraîne une augmentation de la durée de vie des outils de découpe des éléments de circuits. Ces vernis résistent aux températures normales de fonctionnement des équipements électriques. D'une manière générale, les vernis de la classe C3 ont des tenues en température plus faibles que les vernis comportant une charge minérale. Ils sont généralement utilisés pour le revêtement de tôles de circuits magnétiques de petits moteurs et transformateurs, applications pour lesquelles on privilégie l'aptitude au découpage des tôles revêtues grâce à l'effet lubrifiant du vernis purement organique. Les vernis de classe C3 sont utilisés quand le critère de sélection prend prioritairement en compte la découpabilité de la tôle. - les vernis de classe C5 qui correspondent à des vernis constitués d'une ou de plusieurs résines organiques comportant un polymère inorganique, comme par exemple un polyphosphate ou une résine silicone, et contenant des charges minérales. La tenue en température des revêtements réalisés et la soudabilité des tôles revêtues sont supérieures à celles des tôles revêtues à partir des vernis de classe C3 et C6 et la découpabilité des tôles est reconnue inférieure à la découpabilité des tôles revêtues à partir des vernis de classe C3. Les vernis de classe C5 sont utilisés, lorsque après découpage des tôles revêtues et assemblage du circuit magnétique, il est réalisé un recuit d'élimination des contraintes internes générées par le découpage, contraintes qui sont à l'origine de la dégradation de la qualité magnétique. Les vernis C5 assurent, contrairement aux vernis C3 et C6, une isolation électrique résiduelle après le recuit, effectué à une température supérieure à 700 C. - les vernis de classe C6 qui ne sont pas définis par la norme ASTM A. 345-90, correspondent à des vernis constitués d'au moins une résine organique associée à des charges minérales comme, par exemple, une résine acrylique associée à une résine phénolique. Ces vernis ont une tenue en température supérieure à la tenue en température de la classe du type vernis C3 citée ci-dessus et supportent des températures voisines de 420 C. La découpabilité des tôles comportant un revêtement réalisé à partir de ce type de vernis est moindre que celle comportant un revêtement réalisé à partir des vernis de la classe C3. Les vernis de la classe C6 sont de préférence utilisés pour des tôles revêtues de circuits magnétiques de grosses machines tournantes, application pour laquelle on privilégie l'isolation électrique qui est renforcée à haute température par la présence de charges minérales, au détriment de la découpabilité ou de l'usure rapide des outils de découpe due à la présence des charges minérales. En résumé, à chaque classe de vernis pour revêtement sont associées des propriétés spécifiques comme, par exemple, une meilleure découpabilité des tôles comportant des revêtements réalisés avec un vernis C3, une meilleure soudabilité et tenue en température des tôles comportant un revêtement réalisé à partir d'un vernis de la classe C5, une meilleure isolation électrique et aptitude à la rétention d'huile de découpage des revêtements réalisés avec un vernis de classe C6. Il n'est donc pas possible, en tenant compte de ces critères, de parvenir à une solution pouvant assurer un compromis entre les différentes caractéristiques des revêtements réalisés avec les vernis cités. Le but de l'invention est de proposer une tôle d'acier électrique revêtue utilisée dans la fabrication de circuits magnétiques et ayant une découpabilité améliorée. L'invention a pour objet une tôle d'acier électrique revêtue utilisée dans la fabrication de circuits magnétiques et ayant une découpabilité améliorée, la tôle contenant dans sa composition pondérale moins de 6,5% de silicium et moins de 3% d'aluminium, caractérisée en ce qu'elle comporte un revêtement dit supérieur et un revêtement dit inférieur, le revêtement supérieur étant réalisé à partir d'au moins un vernis organique, le revêtement inférieur étant réalisé à partir d'au moins un vernis organique contenant au moins une charge minérale, éventuellement associé à au moins un polymère inorganique. Les autres caractéristiques de l'invention sont: - le vernis, pour la réalisation du revêtement supérieur et/ou inférieur, contient en outre au moins un accélérateur de durcissement de la famille chimique des aminoplastes. - le revêtement supérieur est réalisé à partir d'un vernis composé d'au i5 moins une résine organique choisie parmi une résine polyester, une résine époxy, une résine phénolique, une résine acrylique. - le revêtement supérieur est réalisé à partir d'un vernis composé d'une résine polyester associée à une résine époxy et d'un accélérateur de durcissement de la famille des aminoplastes. - le revêtement inférieur est réalisé à partir d'un vernis composé d'au moins une résine organique contenant au moins une charge minérale. - le revêtement inférieur est réalisé à partir d'un vernis composé d'au moins une résine acrylique associée à au moins une résine phénolique. - le revêtement inférieur contient au moins une charge minérale choisie parmi les sulfates, sulfures silicates carbonates, oxydes métalliques, le carbone. - le revêtement inférieur contient au moins une charge minérale choisie parmi le sulfate de baryum, le sulfure de zinc, le silicate d'aluminium, l'oxyde de titane. - le revêtement inférieur est réalisé à partir d'au moins une résine acrylique associée à une résine phénolique et de charges minérales à base de sulfate de baryum et de sulfure de zinc. - le revêtement inférieur est réalisé à partir d'un vernis composé d'au moins une résine organique contenant au moins une charge minérale et d'au moins un polymère inorganique. - le vernis, pour la réalisation du revêtement inférieur, contient au moins un polymère inorganique choisi parmi une résine silicone, un polyphosphate. - le revêtement inférieur est réalisé à partir d'un vernis composé d'au moins une résine acrylique associée à au moins une résine époxy et d'un accélérateur de durcissement de type aminoplaste, des polymères inorganiques et de l'acide phosphorique. - au moins une charge minérale est un pigment. - I'invention concerne également un circuit magnétique réalisé par découpage de la tôle dont la composition pondérale chimique est la suivante: carbone inférieur à 0, 010%, azote inférieur à 0,10%, silicium inférieur à 6,5%, aluminium inférieur à 3%, manganèse inférieur à 2%, 1o phosphore inférieur à 0,2%, I'acier pouvant contenir, en outre, en éléments résiduels ou en addition, de l'étain, de l'antimoine, du cuivre, du chrome, du nickel, du bore, la tôle comportant un revêtement supérieur et un revêtement inférieur selon l'invention. - I'invention concerne également un circuit magnétique de contacteur électromagnétique réalisé par découpage de la tôle revêtue selon l'invention. - la tôle du contacteur comporte un revêtement inférieur dont la charge minérale est, en masse, supérieure à 60%. La description qui suit, donnée à titre d'exemple non limitatif, fera bien comprendre l'invention. La tôle d'acier utilisée pour l'invention a la composition chimique pondérale suivante: carbone inférieur à 0,010%, azote inférieur à 0,010%, silicium inférieur ou égal à 6,5%, aluminium inférieur à 3%, manganèse inférieur à 2%, phosphore inférieur à 0,2%, et peut contenir, en éléments résiduels ou en addition, de l'étain, de l'antimoine, du cuivre, du chrome, du nickel, du bore. L'invention concerne une tôle d'acier électrique revêtue utilisée dans la fabrication de circuits magnétiques et ayant une découpabilité améliorée, la tôle contenant dans sa composition pondérale moins de 6,5% de silicium et moins de 3% d'aluminium. Selon l'invention, la tôle comporte un revêtement dit supérieur et un revêtement dit inférieur. En d'autres termes, la tôle comporte deux revêtements différents sur chacune de ses faces et, pour l'opération de découpe des éléments de circuits électriques, il est nécessaire de placer le revêtement dit supérieur en vis à vis du poinçon de l'outil de découpe ou encore, le revêtement dit inférieur en contact avec la matrice dudit outil de découpe. En effet, il a été constaté, de manière surprenante, que le comportement de la tôle revêtue dans le domaine de la découpabilité était fonction du type de revêtement utilisé sur chacune des deux faces de la tôle et du sens de découpage par rapport au mouvement du poinçon de l'outil de coupe. De plus, il a été constaté que l'association de deux revêtements différents dans le sens de découpage décrit ci dessus peut réduire de façon conséquente l'énergie dissipée par frottement poinçon-matrice, comparativement aux énergies dissipées par frottement dans le cas o la tôle comporte un même revêtement sur ses deux faces quel que soit le type de revêtement utilisé. Les caractéristiques de la tôle électrique revêtue selon l'invention sont illustrées par les exemples suivants, I'aptitude à la découpabilité de la tôle étant évaluée à partir de l'énergie dissipée par frottement dans une opération de poinçonnage. Plus cette énergie est grande, plus l'usure de l'outil sera grande. Les énergies dissipées sont mesurées avec un outil de découpe constitué d'un poinçon ou perceur d'un diamètre de 50 mm et d'une matrice ayant un diamètre de 50,05 mm. Exemple 1 Une tôle d'acier électrique de 0,5 mm d'épaisseur contenant dans sa composition 0,002% de carbone, 0,34% de silicium, 0,35% de manganèse, 0, 17% de phosphore et ayant subi un recuit final est revêtue pour des mesures comparatives, d'une part du même vernis sur chacune des deux faces, le vernis pouvant être celui utilisé pour le revêtement supérieur ou pour le revêtement inférieur et, d'autre part, selon l'invention, du vernis utilisé pour le revêtement supérieur sur la face de la tôle destinée à être placée en vis à vis du poinçon et du vernis utilisé pour le revêtement inférieur sur la face de la tôle destinée à être placée en vis à vis de la matrice de l'outil de découpe. Le vernis destiné au revêtement supérieur est de 3 micromètres d'épaisseur et le vernis destiné au revêtement inférieur est de 4 micromètres d'épaisseur. Le tableau 1 présente les énergies dissipées dans une opération de découpe sans lubrification pour une tôle non revêtue, pour une tôle comportant un revêtement sur deux faces réalisé à partir d'un même vernis utilisé pour le revêtement supérieur, pour une tôle comportant un revêtement sur deux faces réalisé à partir d'un vernis utilisé pour le revêtement inférieur, pour une tôle revêtue sur chacune des faces avec un revêtement réalisé à partir de deux vernis différents, chacun utilisé respectivement pour le revêtement de la face supérieure de la tôle et de la face inférieure de ladite tôle. s Le vernis pour la réalisation du revêtement supérieur, de classe C3, est constitué d'une résine polyester associée à une résine époxy et d'un accélérateur de durcissement de la famille des aminoplastes. Le vernis pour la réalisation du revêtement inférieur, de classe C6, est constitué d'une résine acrylique associée à une résine phénolique. Il contient en outre des charges minérales à base de sulfate de baryum et de sulfure de zinc. TABLEAU 1 Energie dissipée kJ.mm-1 Tôle non revêtue 894 Tôle revêtue deux faces vernis supérieur 764 Tôle revêtue deux face vernis inférieur 823 Tôle selon l'invention 538 L'examen des valeurs de l'énergie dissipée lors des opérations de découpe, présentées dans le tableau 1, montre l'effet bénéfique de la tôle selon l'invention. La combinaison sur chacune des faces de la tôle d'un revêtement dit supérieur et d'un revêtement dit inférieur, le revêtement supérieur étant composé de trois résines organiques et le revêtement inférieur étant composé de deux résines organiques associées à des charges minérales se traduit par une amélioration exceptionnelle de la découpabilité de la tôle, l'énergie dissipée par le frottement étant très inférieure à celle relative aux tôles revêtues sur deux faces d'un même vernis même réputé pour son excellente aptitude à la découpabilité. La position du revêtement supérieur de type résine organique exclusivement en vis à vis du poinçon de l'outil de coupe est une condition nécessaire à l'obtention de cette amélioration exceptionnelle de la découpabilité. Ce phénomène est mis en évidence sur le tableau 2 ci dessous TABLEAU 2 Energie dissipée kJ.mm-1 Tôle selon l'invention revêtement supérieur en vis à vis du poinçon 538 Tôle selon l'invention revêtement inférieur en vis à vis du poinçon 2 41 5 Les valeurs de l'énergie dissipée montrent une forte dégradation de la découpabilité lorsque la position de la tôle par rapport au poinçon io et à la matrice n'est pas respectée. EXEMPLE 2 Une tôle d'acier électrique de 0,5 mm d'épaisseur contenant dans sa composition 0,004% de carbone, 2,9% de silicium, 0,38% d'aluminium, 0, 19% de manganèse, et ayant subi un recuit final, est revêtue pour des mesures comparatives, d'une part du même vernis sur chacune des deux faces, le vernis pouvant être celui utilisé pour le revêtement supérieur ou le vernis utilisé pour le revêtement inférieur et, d'autre part, selon l'invention, du vernis utilisé pour le revêtement supérieur sur la face de la tôle destinée à être placée en vis à vis du poinçon et du vernis utilisé pour le revêtement inférieur sur la face de la tôle destinée à être placée en vis à vis de la matrice de l'outil de découpe. Le vernis destiné au revêtement supérieur est de 3 micromètres d'épaisseur et le vernis destiné au revêtement inférieur est de 4 micromètres d'épaisseur. Les vernis utilisés sont ceux de l'exemple 1. Le découpage de la tôle est effectué dans les mêmes conditions que dans l'exemple 1. Les résultats de l'essai de l'exemple 2 sont résumés dans le tableau 3 suivant TABLEAU 3 Energie dissipée kJ.mm-1 Tôle non revêtue 1 224 Tôle revêtue deux faces vernis supérieur 1 258 Tôle revêtue deux faces vernis inférieur 952 Tôle selon l'invention 740 L'examen des valeurs de l'énergie dissipée lors des opérations de découpe, présentées dans le tableau 3, montre comme dans l'exemple 1, I'effet bénéfique de la tôle selon l'invention. Dans une autre mesure, il a été mis en évidence le rôle de la lubrification sur la même tôle d'acier que dans l'exemple 2. Le lubrifiant utilisé dans cet exemple est un lubrifiant de référence commerciale P3 DULTAN 759 de HENKEL. Le vernis destiné au revêtement supérieur est de 4 micromètres d'épaisseur et le vernis destiné au revêtement inférieur est de 5 micromètres d'épaisseur. Le découpage de la tôle est effectué dans les mêmes conditions que dans les exemples 1 et 2. TABLEAU 4 Energie dissipée kJ.mm-1 Tôle revêtue deux faces vernis inférieur non lubrifiées 1 123 Tôle revêtue deux faces vernis inférieur lubrifiées 909 Tôle selon l'invention lubrifiée sur deux faces 811 Tôle selon l'invention lubrifiée sur face inférieure 588 On peut constater, de façon générale, que la lubrification améliore la découpabilité de la tôle, mais on constate également, de manière surprenante, que la lubrification de la tôle selon l'invention réduit l'énergie dissipée en particulier lorsque la lubrification est effectuée sur un seul revêtement et de préférence sur le revêtement inférieur, c'est-à- dire lorsque la tôle selon l'invention est lubrifiée du coté de la matrice de l'outil de découpage. EXEMPLE 3 Une tôle d'acier électrique de 0,5 mm d'épaisseur contenant dans sa composition 0,002% de carbone, 0,34% de silicium, 0,35% de manganèse, 0,17% de phosphore et ayant subi un recuit final, est revêtue pour des mesures comparatives, d'une part, du même vernis sur chacune des deux faces, le vernis pouvant être celui utilisé pour le revêtement supérieur ou le vernis utilisé pour le revêtement inférieur et, d'autre part, selon l'invention, du vernis utilisé pour le revêtement supérieur sur la face de la tôle destinée à être placée en vis à vis du poinçon et du vernis utilisé pour le revêtement inférieur sur la face de la tôle destinée à être placée en vis à vis de la matrice de l'outil de découpe. Dans cet exemple, le revêtement supérieur est celui réalisé avec le vernis de l'exemple 1. Le revêtement inférieur est réalisé à partir d'un vernis de la classe C5 qui est composé d'une résine acrylique associé à une résine époxy et d'un accélérateur de durcissement de type aminoplaste. Il contient en outre des charges de la famille des silicates d'aluminium, des polymères inorganiques et de l'acide phosphorique. Le vernis destiné au revêtement supérieur est de 3 micromètres d'épaisseur et le vernis destiné au revêtement inférieur est de o10 1,5 micromètre d'épaisseur. La découpe de la tôle est effectuée dans les mêmes conditions que dans les exemples 1 et 2. TABLEAU 5 Energie dissipée kJ. mm-1 Tôle non revêtue 894 Tôle revêtue deux faces vernis supérieur 764 Tôle revêtue deux faces vernis inférieur 785 Tôle selon l'invention 704 Nous constatons que l'effet de la réduction de l'énergie de découpabilité se manifeste également avec un revêtement dit inférieur appartenant aux vernis de la classe C5. - L'ensemble des valeurs relatives aux exemples 1, 2, et 3 montre que le fait de revêtir une tôle d'un revêtement de classe différente sur les deux faces conduit à un niveau de performance en découpabilité non prévisible. L'obtention d'une bonne découpabilité nécessite que le revêtement supérieur réalisé avec un vernis de type C3 soit placé en vis à vis du poinçon dans une opération de découpe. La découpabilité optimale est obtenue en ne lubrifiant uniquement que le revêtement inférieur, c'est-à-dire la face de la tôle en contact avec la matrice de l'outil de coupe. La tôle faisant l'objet de l'invention est réalisée à partir d'un dispositif pour le revêtement de tôle comportant deux têtes d'enduction indépendantes. Les épaisseurs des deux revêtements selon l'invention sont ajustées pour tenir compte des propriétés des vernis utilisés. La cuisson des deux revêtements est réalisée en continu par chauffage induction ou infrarouge de la tôle revêtue. Dans ces modes de chauffage, c'est la tôle substrat qui est chauffée, la cuisson des revêtements ayant lieu par diffusion de la chaleur à partir de l'interface métal- revêtement vers la surface des revêtements. Les températures de cuisson des deux revêtements doivent être proches l'une de l'autre pour éviter, soit une sous-cuisson, soit une dégradation thermique d'un revêtement par surchauffe d'un vernis par rapport à l'autre. L'invention concerne également un circuit magnétique réalisé par découpage de la tôle obtenue par le procédé, et notamment un contacteur électromagnétique réalisé par découpage de la tôle dont la composition pondérale chimique est la suivante: carbone inférieur à 0,010%, azote inférieur à 0,010%, silicium inférieur à 6,5%, aluminium inférieur à 3%, manganèse inférieur à 2%, phosphore inférieur à 0,2%, I'acier pouvant contenir en outre, en éléments résiduels ou en addition, de l'étain, de l'antimoine, du cuivre, du chrome, du nickel, du bore, la tôle comportant un revêtement dit supérieur et un revêtement dit inférieur, le revêtement supérieur étant réalisé à partir d'au moins un vernis organique le revêtement inférieur étant réalisé à partir d'au moins un vernis organique contenant au moins une charge minérale éventuellement associé à au moins un polymère inorganique. Les vernis de classe C6 sont également utilisés dans la réalisation de contacteurs. La durée de vie des contacteurs est fortement augmentée par ces vernis qui assurent la lubrification des pôles de contacteur en fonctionnant grâce à l'huile de découpage résiduelle piégée par la rugosité superficielle et les charges minérales contenues dans les revêtements réalisés. La tôle dont est composé le contacteur comporte un revêtement inférieur dont la charge minérale est, en masse, supérieure à 60%. C'est à dire que la charge minérale, pouvant contenir un ou des pigments minéraux, ou encore, pouvant être constituée essentiellement d'un ou de plusieurs pigments minéraux est, en masse, supérieure à 60%. Par exemple, dans le cas du vernis C6 de l'exemple 1, la somme des masses de sulfate de barium et de sulfure de zinc est égale à 80 grammes, valeur obtenue par calcination de 100 grammes de vernis. REVENDICATIONS 1. Tôle d'acier électrique revêtue utilisée dans la fabrication de circuits magnétiques et ayant une découpabilité améliorée, la tôle contenant dans sa composition pondérale moins de 6,5% de silicium et moins de 3% d'aluminium, caractérisée en ce qu'elle comporte un revêtement dit supérieur et un revêtement dit inférieur, le revêtement supérieur étant réalisé à partir d'au moins un vernis organique, le revêtement inférieur étant réalisé à partir d'au moins un vernis organique contenant au moins une charge minérale éventuellement associé à au moins un polymère inorganique. 2. Tôle d'acier électrique selon la revendication 1, caractérisée en ce que le vernis, pour la réalisation du revêtement supérieur et/ou inférieur, contient en outre au moins un accélérateur de durcissement de la famille chimique des aminoplastes. 3. Tôle d'acier électrique selon l'une des revendications 1 et 2, caractérisée en ce que le revêtement supérieur est réalisé à partir d'un vernis composé d'au moins une résine organique choisie parmi une résine polyester, une résine époxy, une résine phénolique, une résine acrylique. 4. Tôle d'acier électrique selon l'une des revendications 1 à 3, caractérisée en ce que le revêtement supérieur est réalisé à partir d'un vernis composé d'une résine polyester associée à une résine époxy et d'un accélérateur de durcissement de la famille des aminoplastes. 5. Tôle d'acier électrique selon l'une des revendications 1 à 4, caractérisée en ce que le revêtement inférieur est réalisé à partir d'un vernis composé d'au moins une résine organique contenant au moins une charge minérale. 6. Tôle d'acier électrique selon l'une des revendications 1 à 5, caractérisée en ce que le revêtement inférieur est réalisé à partir d'un vernis composé d'au moins une résine acrylique associée à au moins une résine phénolique. 7. Tôle d'acier électrique selon l'une des revendications 1 à 6, caractérisée en ce que le revêtement inférieur contient au moins une charge minérale choisie parmi les sulfates, sulfures silicates carbonates, oxydes métalliques, le carbone. 8. Tôle d'acier électrique selon l'une des revendications 1 à 7, caractérisée en ce que le revêtement inférieur contient au moins une charge minérale choisie parmi le sulfate de baryum, le sulfure de zinc, le silicate d'aluminium, I'oxyde de titane. 9. Tôle d'acier électrique selon l'une des revendications 1 à 8, caractérisée en ce que le revêtement inférieur est réalisé à partir d'au moins une résine acrylique associée à une résine phénolique et de charges minérales à base de sulfate de baryum et de sulfure de zinc. 10. Tôle d'acier électrique selon l'une des revendications 1 à 4, caractérisée en ce que le revêtement inférieur est réalisé à partir d'un vernis composé d'au moins une résine organique contenant au moins une charge minérale et d'au moins un polymère inorganique. 1 1. Tôle d'acier électrique selon l'une des revendications 1 à 4 et , caractérisée en ce que le vernis, pour la réalisation du revêtement inférieur, contient au moins un polymère inorganique choisi parmi une résine silicone, un polyphosphate. 12. Tôle d'acier électrique selon l'une des revendications 1 à 4 et et 11, caractérisée en ce que le revêtement inférieur est réalisé à partir d'un vernis composé d'au moins une résine acrylique associée à au moins une résine époxy et d'un accélérateur de durcissement de type aminoplaste, des polymères inorganiques et de l'acide phosphorique. 13. Tôle d'acier électrique selon l'une des revendications 1 à 12 caractérisée en ce que au moins une charge minérale est un pigment. 14. Circuit magnétique réalisé avec la tôle revêtue selon l'une des revendications 1 à 13, caractérisé en ce qu'il est réalisé par découpage de la tôle dont la composition pondérale chimique est la suivante: carbone inférieur à 0,010%, azote inférieur à 0,010%, silicium inférieur à 6,5%, aluminium inférieur à 3%, manganèse inférieur à 2%, phosphore inférieur à 0,2%, I'acier pouvant contenir en outre, en éléments résiduels ou en addition, de l'étain, de l'antimoine, du cuivre, du chrome, du nickel, du bore, la tôle comportant un revêtement dit supérieur et un revêtement dit inférieur, le revêtement supérieur étant réalisé à partir d'au moins un vernis organique, le revêtement inférieur étant réalisé à partir d'au moins un vernis organique contenant au moins une charge minérale éventuellement associé à au moins un polymère inorganique. 15. Circuit magnétique de contacteur électromagnétique réalisé avec la tôle revêtue selon l'une des revendications 1 à 13, caractérisé en ce qu'il est réalisé par découpage de la tôle dont la composition pondérale chimique est la suivante: carbone inférieur à 0,010%, azote inférieur à 0,010%, silicium inférieur à 6,5%, aluminium inférieur à 3%, manganèse inférieur à 2%, phosphore inférieur à 0,2%, I'acier pouvant contenir en outre, en éléments résiduels ou en addition, de l'étain, de l'antimoine, du cuivre, du chrome, du nickel, du bore, la tôle comportant un revêtement dit supérieur et un revêtement dit inférieur, le revêtement supérieur étant réalisé à partir d'au moins un vernis organique, le revêtement inférieur étant réalisé à partir d'au moins un vernis organique contenant au moins une charge minérale éventuellement associé à au moins un polymère inorganique. 16 Circuit magnétique selon la revendication 15, caractérisé en ce que la tôle dont il est composé, comporte un revêtement inférieur dont la charge minérale est, en masse, supérieure à 60%. 17. Circuit magnétique selon l'une des revendications 14 à 16 caractérisée en ce que au moins une charge minérale est un pigment.